(57)【要約】【課題】コンクリートひび割れ誘発構造における止水構造の改善を図る。【解決手段】本発明に係るコンクリートひび割れ誘発構造は、断面欠損部材が埋設されたコンクリート構造において、コンクリート打設時にセメント系材料に繊維を混合して形成されたクラックシールド板を、前記断面欠損部材により誘発されるひび割れが予期される位置に、クラックシールド板の表面を露出して埋設させたことを特徴とする。【選択図】図６
2014070476.tif 000002
【特許請求の範囲】
【請求項１】
断面欠損部材が埋設されたコンクリート構造において、
コンクリート打設時にセメント系材料に繊維を混合して形成されたクラックシールド板を、前記断面欠損部材により誘発されるひび割れが予期される位置に、前記クラックシールド板の表面を露出して埋設させたことを特徴とする
コンクリートひび割れ誘発構造。
【請求項２】
前記クラックシールド板において、誘発されるひび割れと直交する方向の幅Ｗは、下記条件式（１）で示される下限値Ｗmin以上であることを特徴とする
請求項１に記載のコンクリートひび割れ誘発構造。
Ｗmin＝Ｄ／θ      ・・・（１）
だだし、
Ｄは、ひび割れの予想幅
θは、クラックシールド板の幅Ｗ方向における引張ひずみ率
【請求項３】
前記クラックシールド板の裏面には、係止部が一体形成されていることを特徴とする
請求項１または請求項２に記載のコンクリートひび割れ誘発構造。
【請求項４】
前記係止部は、前記クラックシールド板の裏面両端に形成されていることを特徴とする
請求項３に記載のコンクリートひび割れ誘発構造。
【請求項５】
前記クラックシールド板は、伸縮可能な構造体を内部に有して形成されていることを特徴とする
請求項１から請求項４の何れか１項に記載のコンクリートひび割れ誘発構造。
【請求項６】
断面欠損部材が埋設されたコンクリート構造において、
コンクリート打設時に、セメント系材料に繊維を混合して形成されたクラックシールド板を、前記断面欠損部材により誘発されるひび割れが予期される位置に、前記クラックシールド板の表面を露出して埋設させたことを特徴とする
コンクリートひび割れ誘発構造の施工方法。
【発明の詳細な説明】
【技術分野】
【０００１】
本発明は、コンクリート構造において、予め予期した位置にひび割れを誘発させるコンクリートひび割れ誘発構造、そして、その施工方法に関する。特に、誘発させたひび割れ箇所において止水対策を図ることを目的とするものである。
【背景技術】
【０００２】
建築物に用いられるコンクリート構造は、コンクリートを打設することで製造される。図１には、コンクリート構造として知られるボックスカルバート１の使用例が示されている。ここに示されるボックスカルバート１は、人や自動車が、線路下を横切って通行するため、線路３下の盛り土の間に埋設された例である。図２（ａ）には、このボックスカルバート１の側面図が、また、図２（ｂ）には正面図が示されている。
【０００３】
このボックスカルバート１のようなコンクリート構造では、製造時、コンクリート硬化時の発熱によるひび割れ、そして、底面、壁面など、各構成毎にコンクリートを打設することによる外部拘束ひび割れが発生することが知られている。
【０００４】
このようなコンクリート構造で発生したひび割れは、雨水や地下水などによる漏水の原因になるとともに、コンクリート内部に侵入した水により、コンクリート構造体内部の鉄筋を腐食させてしまう。そのため、コンクリート構造では、意図する位置にひび割れを誘発させ、当該位置にひび割れが発生しても漏水を防ぐ止水対策が施されている。
【０００５】
図２には、ボックスカルバート１の外壁面、内壁面のそれぞれに誘発目地部１１ａ、１１ｂ（以下、誘発目地部１１と記載する。）が設けられている。この誘発目地部１１は、意図的にひび割れを誘発させる構造であって、図３には、誘発目地部１１近傍での内部構造が示されている。図３に示される内部構造は、図２に示されるＡ−Ａ’、Ｂ−Ｂ’間近傍のものとなっている。
【０００６】
一般に知られたコンクリート構造と同様、この壁面においてもコンクリート構造の内部には、縦横に張架された鉄筋１２を有して構成されている。また、ひび割れを誘発するため、断面欠損部材１４ａ、１４ｂと第２断面欠損部材１５ａ、１５ｂが設けられている。断面欠損部材１４ａ、１４ｂは、板状の部材であって、図中、紙面を貫くようにコンクリート中に埋設されている。また、第２断面欠損部材１５ａ、１５ｂは、断面が凸形状を有する部材であって、コンクリート面１３ａ、１３ｂにその頂部を向けて埋設されている。この第２断面欠損部材１５ａ、１５ｂは、金属とゴム（ブチルゴム）を組み合わせて構成されたものである。
【０００７】
第２断面欠損部材１５ａ、１５ｂの頂部と対向するコンクリート面１３ａ、１３ｂに設けられた凹部が誘発目地部１１ａ、１１ｂに相当し、その内部には、シリコーンなどのコーキング材料にてコーキング処理が施されている。
【０００８】
このような断面欠損部材１４ａ、１４ｂ、第２断面欠損部材１５ａ、１５ｂによりＢ−Ｂ’間近傍に意図的にひび割れを誘発させ、ひび割れが生じた場合においても、断面中央付近に埋設された止水板１６により、コンクリート面１３ａ、１３ｂからの漏水を防ぐことが可能となっている。
【０００９】
このようなひび割れ誘発構造は、組まれた鉄筋１２に、断面欠損部材１４ａ、１４ｂ、
第２断面欠損部材１５ａ、１５ｂを固定しておき、コンクリートを打設することで形成される。コンクリート枠には、誘発目地部１１ａ、１１ｂを形成するための凸部が予め形成されており、コンクリート硬化後、コンクリート枠を取り外すことで、誘発目地部１１ａ、１１ｂの凹部が形成される。この誘発目地部１１ａ、１１ｂにコーキング処理を施すことで、止水効果を有するひび割れ誘発構造が形成される。
【００１０】
特許文献１には、このようなひび割れ誘発構造において、不溶性物質生成材を含有する止水体を埋設することが開示されている。止水体に含有された不溶性物資生成材は、漏水が生じた場合、侵入した水と反応して不溶性物質を生成し、誘発されたひび割れを防いで止水効果を発揮する。
【００１１】
特許文献２には、同様のひび割れ誘発構造において、型枠接触面を有する本体部と、本体部からひび割れ誘発部材に向かって「ハ」の字状に伸びる２つの脚部を有する化粧目地部材を使用することが開示されている。誘発されたひび割れは、この「ハ」の字状に伸びる脚部にて遮断され、コンクリート表面に向かって伸びることを抑制する。したがって、外部からコンクリート内部に水が浸入することがない。
【先行技術文献】
【特許文献】
【００１２】
【特許文献１】特開２０１１−２３６６３９号公報
【特許文献２】特開２００６−５２５４９号公報
【発明の概要】
【発明が解決しようとする課題】
【００１３】
以上、ボックスカルバートを用いて説明した従来のひび割れ誘発構造、並びに、特許文献１、特許文献２に開示されるひび割れ誘発構造は、複数の部材を使用する必要があり、材料費が嵩むこととなる。また、複数の部材を取り付ける手間もかかるため工期に影響を及ぼす場合がある。また、部材がコンクリート内部に埋設されているため、コンクリート構造の完成後、的確な位置、状態で埋設されたかを確かめる術もない。各部材が的確に埋設されていない場合には、誘発されたひび割れから漏水が発生し、コンクリート構造を腐食させることが予想される。
【課題を解決するための手段】
【００１４】
本実施形態は、このような課題の解決を試みるものであり、そのため、以下の構成を採用することを特徴としている。
本発明に係るコンクリートひび割れ誘発構造は、
断面欠損部材が埋設されたコンクリート構造において、
コンクリート打設時にセメント系材料に繊維を混合して形成されたクラックシールド板を、前記断面欠損部材により誘発されるひび割れが予期される位置に、前記クラックシールド板の表面を露出して埋設させたことを特徴とする
コンクリートひび割れ誘発構造。
【００１５】
さらに本発明に係るコンクリートひび割れ誘発構造において、
前記クラックシールド板において、誘発されるひび割れと直交する方向の幅Ｗは、下記条件式（１）で示される下限値Ｗmin以上であることを特徴とする。
Ｗmin＝Ｄ／θ      ・・・（１）
だだし、
Ｄは、ひび割れの予想幅
θは、クラックシールド板の幅Ｗ方向における引張ひずみ率
【００１６】
さらに本発明に係るコンクリートひび割れ誘発構造において、
前記クラックシールド板の裏面には、係止部が一体形成されていることを特徴とする。
【００１７】
さらに本発明に係るコンクリートひび割れ誘発構造において、
前記係止部は、前記クラックシールド板の裏面両端に形成されていることを特徴とする。
【００１８】
さらに本発明に係るコンクリートひび割れ誘発構造において、
前記クラックシールド板は、伸縮可能な構造体を内部に有して形成されていることを特徴とする。
【００１９】
また、本発明に係るコンクリートひび割れ誘発構造の施工方法は、
断面欠損部材が埋設されたコンクリート構造において、
コンクリート打設時に、セメント系材料に繊維を混合して形成されたクラックシールド板を、前記断面欠損部材により誘発されるひび割れが予期される位置に、前記クラックシールド板の表面を露出して埋設させたことを特徴とする。
【発明の効果】
【００２０】
本発明のコンクリートひび割れ誘発構造、並びに、その施工方法によれば、伸び機能、及び、止水機能を有するクラックシールド板によって止水効果が確保されるため、従来、必要とされた止水板などの材料を設ける必要が無く、材料費を抑えることが可能となる。また、埋設する材料の点数を少なく抑えるとともに、コーキング処理を施す必要もないため、製造工程の簡略化が図られ、工期の短縮を図ることも可能となっている。さらに、クラックシールド板はその表面を表面に露出して埋設されているため、コンクリート構造が完成した後、その埋設状態を目視して確認することも可能である。
【００２１】
さらに本発明によれば、クラックシールド板の幅Ｗが、下限値Ｗmin以上に設定される
ことにより、クラックシールド板の伸びが、誘発されたひび割れによる伸びを許容し、クラックシールド板自体に漏水の原因となる重大なひび割れが発生することを抑制することを可能としている。
【００２２】
さらに本発明によれば、クラックシールド板の裏面に係止部を形成したことで、コンクリート側の伸びに、クラックシールド板の伸びを追従させ、止水効果の確実性の向上を図ることが可能となる。さらに係止部をクラックシールド板の裏面両端に形成することで、クラックシールド板の伸びを分散させ、止水効果の向上を図ることが可能となる。
【００２３】
さらに本発明によれば、クラックシールド板の内部に、エキスパンドメタルなど伸縮可能な構造体を設けることで、クラックシールド板の伸び特性を一様に分散させ、止水効果の向上を図ることが可能となる。
【図面の簡単な説明】
【００２４】
【図１】線路下におけるボックスカルバート埋設の様子を示す図
【図２】従来のボックスカルバートの構造を示す側面図、正面図
【図３】従来のボックスカルバート壁面におけるひび割れ誘発構造を示す断面図
【図４】本発明の実施形態に係るボックスカルバートの構造を示す側面図、正面図
【図５】本発明の実施形態に係るボックスカルバートの壁面におけるひび割れ誘発構造を示す断面図
【図６】本発明の実施形態に係るボックスカルバートの壁面での断面斜視図
【図７】本発明の実施形態に係るクラックシールド板の構成を示す図
【図８】本発明の実施形態に係るクラックシールド板の引張試験を説明する図
【図９】本発明の実施形態に係る高架橋の構造を示す正面図、側面図
【図１０】本発明の実施形態に係る高架橋の中間スラブにおけるひび割れ誘発構造を示す断面図
【発明を実施するための形態】
【００２５】
図４は、本発明の実施形態に係るボックスカルバートの構造を示す側面図、正面図である。前述したボックスカルバートの従来例において、ひび割れを誘発させる誘発目地部１１ａ、１１ｂに対応する位置には、クラックシールド板１７ａ、１７ｂ（以下、クラックシールド板１７と記載する。）がその一面を表面に露出して埋設されている。なお、本実施形態では、ボックスカルバート１の側面、１箇所にひび割れを誘発させる形態となっているが、このボックスカルバート１の全長Ｌが長い場合には、複数箇所でひび割れを誘発させることが好ましい。具体的には、５ｍ間隔でひび割れを誘発させる箇所を設け、当該箇所にクラックシールド板１７が埋設される。
【００２６】
本実施形態のクラックシールド板１７は、伸び機能に優れた繊維と、止水機能を有するセメント系材料で構成された複合材の板で構成された部材である。本実施形態では、使用する繊維に、ポリプロピレン繊維、ポリエチレン繊維、ビニロン繊維などの有機系短繊維を採用している。これは、密度が小さく軽量であるため、セメント系材料に混入した際、流動性への影響が少なく、施工性が良好であることを理由としている。
【００２７】
適宜選定された１もしくは複数の繊維と、セメント系材料、水、細骨材、減水剤、気泡剤、増粘剤を混ぜ合わせて型枠に流し込み硬化させることで、クラックシールド板１７が形成される。材料中、増粘剤は、セメント系材料と繊維を馴染ませ、繊維を材料中に一様に分散させるために使用される。
【００２８】
このように形成されたクラックシールド板１７は、コンクリート構造の表面に埋設されたとき、その伸び機能により、ボックスカルバート１の製造時などに生じるコンクリート引っ張り歪みを吸収し、誘発されたひび割れがコンクリート表面に露出することを抑制している。また、クラックシールド板１７の材料に含まれるセメント系材料が止水機能を有しているため、このクラックシールド板１７にて外部からの水の浸入を抑制することが可能となっている。このようなクラックシールド板１７の機能により、コンクリート構造内部には、止水のための構成（材料）を設ける必要が無く、簡易な構成を実現可能としている。
【００２９】
図５には、クラックシールド板１７ａ、１７ｂ近傍での内部構造が示されている。図５に示される内部構造は、図４に示されるＡ−Ａ’、Ｂ−Ｂ’間近傍のものとなっている。図３で説明した内部構造と同様、内部には鉄筋１２が縦横に張架され、鉄筋１２にひび割れを誘発するための断面欠損部材１４ａ、１４ｂが固定されている。
図６には、ボックスカルバート１の壁面での断面斜視図が示されている。この図では、構造を分かりやすくするため、図５で示した壁面内部の鉄筋１２を省略して示している。
【００３０】
クラックシールド板１７ａは、この断面欠損部材１４ａ、１４ｂによって誘発されるひび割れが予期される位置、すなわち、断面欠損部材１４ａ、１４ｂの延長面がコンクリート面１３ａ、１３ｂと直交する位置を含む領域をカバーするよう、その表面を露出させて埋設されている。断面欠損部材１４ａ、１４ｂで誘発されたひび割れは、クラックシールド板１７ａ、１７ｂの裏面位置に達し、クラックシールド板１７ａ、１７ｂに応力を作用させる。この応力は、クラックシールド板１７ａ、１７ｂの伸び能力にて吸収され、コンクリート構造の表面にひび割れが達することを抑制する。なお、応力はクラックシールド板１７に複数のひび割れを生じさせる場合もあるが、このようなひび割れは、複数に分散して発生するため、外部からの水を浸入させる程、大きなものとはならない。
【００３１】
このように本実施形態では、クラックシールド板１７によって止水効果を確保しているため、従来、必要とされた止水板１６などを設ける必要が無く、材料費を抑えることが可能となる。また、埋設する材料の点数を少なくするとともに、誘発目地部１１ａ、１１ｂに対するコーキング処理を施す必要もないため、製造工程の簡略化が図られ、工期の短縮を図ることも可能となっている。さらに、クラックシールド板１７は、その表面を表面に露出して埋設されているため、ボックスカルバート１が完成した後、その埋設状態を目視して確認することも可能である。そして、ボックスカルバート１のメンテナンスを行う際にも、このクラックシールド板１７の状態を目視して止水状態を確認することも可能となる。
【００３２】
クラックシールド板１７の幅、すなわち、断面欠損部材１４ａ、１４ｂにより誘発が予想されるひび割れと直交する方向の長さＷは、予想されるコンクリート構造のひび割れ幅によって設定された値となっている。ひび割れの予想幅Ｄ、クラックシールド板１７のＷ方向における引張ひずみ率をθとした場合、幅Ｗの下限値Ｗminは、下記条件式（１）に
て算出可能である。
Ｗmin＝Ｄ／θ      ・・・（１）
【００３３】
クラックシールド板１７を下限値Ｗmin以上とすることで、誘発されたひび割れによる
応力をクラックシールド板１７の伸びで吸収し、外部に大きなひび割れが生じることを抑制可能としている。
【００３４】
本実施形態では、Ｄ＝０．５［ｍｍ］、θ＝２０００μとする値を使用しており、Ｗminを約２４０［ｍｍ］に設定している。この幅Ｗminに対してある程度（１〜１００％）の余裕を持たせることで幅Ｗが決定される。本実施形態では、幅Ｗを３００［ｍｍ］としている。幅Ｗは大きいほど、ひび割れ幅Ｄを許容することとなるが、クラックシールド板１７が大きくなるほど、その取り扱いが困難になるとともに、材料費も高くなることを理由として上述した範囲内に収められている。
【００３５】
また、本実施形態のクラックシールド板１７には、ひび割れで生じたコンクリートの伸びに、クラックシールド板１７の伸びを追従させるため、裏面の両端に係止部１７１が設けられている。図６に示されているように、この係止部１７１は、クラックシールド板１７の裏面であって、幅Ｗと直交する方向における両端に設けられている。なお、この係止部１７１は、クラックシールド板１７と一体で成形されている。
【００３６】
図７（ａ）には、図４〜図６に示されるクラックシールド板１７の構成（下面図と断面図）が示されている。本実施形態の係止部１７１は、図７（ａ）の断面図に示されているように裏面側に矩形状に張り出した張出部１７１ａと、張出部１７１ａの側面に刻まれた溝１７１ｂを有して構成されている。クラックシールド板１７が、誘発されたひび割れにより幅Ｗの方向に引っ張られた場合、この係止部１７１にて、クラックシールド板１７の両端が係止され、ひび割れで発生する応力をクラックシールド板１７全体に分散させることが可能となる。したがって、クラックシールド板１７にて期待される伸び機能を十分に果たすことが可能となる。
【００３７】
本実施形態では、張出部１７１ａ、溝１７１ｂからなる係止部１７１を使用しているが、係止部１７１には、このような形態に限られるものではなく、クラックシールド板１７をコンクリートの伸びに追従させる形態であれば、各種形態を採用することが可能である。図７（ｂ）は、クラックシールド板１７の端部に係止部１７１を設けた構成においては、図７（ａ）と同様であるが、その係止構造において異なっている。図７（ｂ）の形態では、係止部に複数の係止突起１７１ｃを突出させて係止部１７１を構成している。図では
この係止突起１７１ｃの形状は六角形となっているが、その形状は適宜形状とすることが可能である。係止突起１７１ｃを自然石の表面のように不規則な形状とすることで、コンクリート側との密着力を大きくすることも可能である。図７（ｃ）の形態は、図７（ｂ）の係止突起１７１ｃを裏面全面に設けた構成となっている。このような形態では、クラックシールド板１７の裏面全面をコンクリート側の伸びに追従させることが可能となる。
【００３８】
図８は、本発明の実施形態に係るクラックシールド板の引張試験を説明する図である。図８（ａ）は、クラックシールド板１７について矢印の方向に負荷を掛けたときの様子が示されている。また、図８（ａ）には、クラックシールド板１７が、繊維１７２を含んで構成される様子が模式的に示されている。このようにクラックシールド板１７は、応力が働いた場合にも、繊維１７２にてセメント系材料などの材料をつなぎ止めることで、伸び能力に優れた材料となっている。
【００３９】
図８（ｂ）は、試験後のクラックシールド板１７の表面の様子が示されている。本試験では、クラックシールド板１７の両端に、複数のひび１７が発生していることがみてとれる。本実施形態のクラックシールド板１７は、それが含有する繊維１７２にて、ひび１７が発生する場合においても、ひび１７を分散して発生させ、漏水に影響を及ぼす程の重大なひびの発生が抑制されている。図８（ｂ）の引張試験終了後のクラックシールド板１７に対して行った止水試験では、生じたひび１７Ｈによる漏水が無いことが確認されている。
【００４０】
ここでは、クラックシールド板１７について説明したが、クラックシールド板１７には、その内部にエキスパンドメタルのような伸縮可能な構造体を埋設して構成することとしてもよい。エキスパンドメタルは、網目構造を有する金属であり、クラックシールド板１７の伸び特性の向上を図ると共に、クラックシールド板１７自体の伸び特性を一様に分散させ、クラックシールド板１７自体に生じる重大なひび割れ、すなわち、漏水させる程大きなひび割れの発生を抑制可能としている。伸縮可能な構造体の材料には、エキスパンドメタルのような金属以外に、樹脂系材料を使用することも可能である。
【００４１】
以上、ボックスカルバート１に対するひび割れ誘発構造について説明したが、このひび割れ誘発構造は、他の施工形態にも適用することが可能である。図９は、本発明の実施形態に係る高架橋の構造を示す正面図、側面図であり、図１０は、本発明の実施形態に係る高架橋の中間スラブにおけるひび割れ誘発構造を示す断面図である。
【００４２】
図９に示される高架橋２は、新幹線などの高架線に採用されるコンクリート構造であり、複数の支持柱２１で支持されたスラブ上に線路３設置されている。この支持柱２１の間の中間スラブ２２に対して、本発明の実施形態に係るひび割れ誘発構造を採用することが可能である。
【００４３】
図１０には、図９（ｂ）側から見たときの中間スラブ２２について、ひび割れ誘発構造が適用された部分Ａの断面の様子が示されている。本実施形態では、先に説明したボックスカルバート１のひび割れ誘発構造が、両壁面に対してクラックシールド板１７ａ、１７ｂが設けられていたのに対し、本実施形態では、中間スラブ２２の上面のみにクラックシールド板１７が設けられている点で異なっている。
【００４４】
前述の実施形態と同様に、コンクリート内部に埋設された断面欠損部材１４と、表面を露出して埋設されたクラックシールド板１７を有して構成されている。クラックシールド板１７は、断面欠損部材１４にてひび割れの誘発が予期される位置に埋設され、誘発されたひび割れから雨水などが浸透することを防いでいる。
【００４５】
一方、中間スラブ２２の下面からは、水が浸透することはないため、クラックシールド板１７は設けられていない。このように、ひび割れ誘発構造に対するクラックシールド板１７は、水の侵入が予想される面のみに設ける形態としてもよい。
【００４６】
なお、本発明はこれらの実施形態のみに限られるものではなく、それぞれの実施形態の構成を適宜組み合わせて構成した実施形態も本発明の範疇となるものである。
【符号の説明】
【００４７】
１…ボックスカルバート
１１ａ、１１ｂ…誘発目地部
１２…鉄筋
１３ａ、１３ｂ…コンクリート面
１４ａ、１４ｂ…断面欠損部材
１５ａ、１５ｂ…第２断面欠損部材
１６…止水板
１７ａ、１７ｂ…クラックシールド板
１７１…係止部
２…高架橋
２１…支持柱
２２…中間スラブ
【図１】
2014070476.tif 000003
【図２】
2014070476.tif 000004
【図３】
2014070476.tif 000005
【図４】
2014070476.tif 000006
【図５】
2014070476.tif 000007
【図６】
2014070476.tif 000008
【図７】
2014070476.tif 000009
【図８】
2014070476.tif 000010
【図９】
2014070476.tif 000011
【図１０】
2014070476.tif 000012